СПОСОБ ИЗГОТОВЛЕНИЯ ГАЗОПРОНИЦАЕМОЙ МНОГОСЛОЙНОЙ ИСКУССТВЕННОЙ КОЖИ И ГАЗОПРОНИЦАЕМАЯ МНОГОСЛОЙНАЯ ИСКУССТВЕННАЯ КОЖА

1. Способ изготовления газопроницаемой многослойной искусственной кожи со слоем основы (3) из текстильного материала плоской формы, по меньшей мере одним нанесенным на слой основы (3) промежуточным слоем (2, 5) на базе пенополиуретана с по меньшей мере частично открытой пористой структурой, а также лицевым слоем (1) на базе полиуретана, нанесенным по всей поверхности на по меньшей мере один промежуточный слой (2, 5), причем на первой стадии на отслаиваемую подложку (6) наносят и упрочняют лицевой слой (1), после этого на лицевой слой (1) наносят по меньшей мере один промежуточный слой (2, 5), а затем на по меньшей мере один промежуточный слой (2, 5) накладывают слой основы (3) и подложку (6) отслаивают от лицевого слоя (1), отличающийся тем, что для формирования лицевого слоя (1) на подложку (6) наносят водную алифатическую полиуретановую дисперсию в жидкой форме и непосредственно после нанесения полиуретановой дисперсии испаряют содержащуюся в ней воду путем подвода тепла в пределах временного интервала не более 5 секунд, что способствует высыханию полиуретановой дисперсии на подложке (6) без пленкообразования с формированием содержащего микропоры лицевого слоя (1).
2. Способ по п.1, отличающийся тем, что в лицевом слое (1) создают микропоры диаметром от 10 до 70 мкм.
3. Способ по п.1, отличающийся тем, что для формирования лицевого слоя используют полиуретановую дисперсию с содержанием твердого вещества от 30 до 60%.
4. Способ по п.1, отличающийся тем, что для формирования лицевого слоя (1) полиуретановую дисперсию разбрызгивают на подложку (6) в виде капель посредством сопла.
5. Способ по п.1, отличающийся тем, что для формирования лицевого слоя (1) полиуретановую дисперсию наносят на подложку (6) печатанием.
6. Способ по п.1, отличающийся тем, что подложка (6) является бесконечным полотном, которое с целью нагревания до температуры испарения содержащейся в полиуретановой дисперсии воды пропускают по меньшей мере через один обогреваемый валок.
7. Способ по п.1, отличающийся тем, что нанесенную на подложку (6) полиуретановую дисперсию с целью испарения содержащейся в ней воды нагревают посредством теплового и/или микроволнового излучения.
8. Способ по п.1, отличающийся тем, что тепло подводят от подложки (6).
9. Способ по п.1, отличающийся тем, что на подложку (6) наносят лицевой слой (1) толщиной от 5 до 150 мкм, предпочтительно от 30 до 100 мкм.
2
2
10. Способ по п.1, отличающийся тем, что на подложку (6) наносят лицевой слой, масса которого в сухом состоянии составляет от 10 до 50 г/м, предпочтительно от 30 до 40 г/м.
11. Способ по п.1, отличающийся тем, что в качестве подложки (6) используют полимерную пленку, силиконизированный текстильный материал, силиконизированную бумагу, металлический субстрат или снабженную покрытием из политетрафторэтилена ткань.
12. Способ по п.1, отличающийся тем, что обращенная к лицевому слою (1) сторона подложки (6) подвергнута поверхностному профилированию.
13. Способ по п.1, отличающийся тем, что используемая для формирования лицевого слоя (1) полиуретановая дисперсия содержит смешивающийся с водой низкокипящий органический растворитель.
14. Способ по п.1, отличающийся тем, что на лицевой слой (1), соответственно на ранее нанесенный промежуточный слой (5), посредством ракли наносят по меньшей мере один промежуточный слой (2, 5).
15. Способ по п.1, отличающийся тем, что используют промежуточный слой (2) из пенопласта массой от 200 до 700 г/л, предпочтительно от 300 до 600 г/л, более предпочтительно от 400 до 500 г/л, и толщиной от 200 до 1000 мкм, наносимый на лицевой слой (1) посредством ракли.
16. Способ по п.1, отличающийся тем, что на лицевой слой (1), соответственно на промежуточный слой (5), посредством ракли последовательно наносят два промежуточных слоя (2, 5) толщиной от 200 до 800 мкм каждый.
17. Способ по п.16, отличающийся тем, что масса наносимого на лицевой слой посредством ракли первого промежуточного слоя (5) из пенопласта составляет от 300 до 700 г/л, предпочтительно от 400 до 600 г/л, а второго промежуточного слоя (2) из пенопласта от 200 до 600 г/л, предпочтительно от 300 до 500 г/л.
18. Способ по п.1, отличающийся тем, что создают промежуточные слои (2, 5) со средним размером пор от 100 до 200 мкм.
19. Способ по п.1, отличающийся тем, что по меньшей мере один промежуточный слой (2, 5) и/или лицевой слой (1) сшивают путем добавления изоцианата или меламина.
20. Способ по п.1, отличающийся тем, что после отслаивания подложки (6) на сторону лицевого слоя (1), наиболее удаленную от по меньшей мере одного промежуточного слоя (2, 5), наносят лаковый слой (4).
21. Способ по п.1, отличающийся тем, что после отслаивания подложки (6) поверхность лицевого слоя (1) подвергают тиснению.
22. Способ по п.21, отличающийся тем, что поверхность лицевого слоя (1) тиснят методом вакуумного тиснения.
23. Способ по п.21, отличающийся тем, что используют профиль тиснения с острыми кромками.
24. Способ по п.1, отличающийся тем, что в качестве слоя основы (3) используют препрег, ткань, трикотаж, нетканый материал или их комбинации с пропиткой или без пропитки.
25. Способ по одному из пп.1-24, отличающийся тем, что слой основы (3) накладывают на неполностью высушенный промежуточный слой (2), вследствие чего слой основы (3) по меньшей мере частично погружается в промежуточный слой (2).
26. Многослойная газопроницаемая искусственная кожа со слоем основы (3) из текстильного материала плоской формы, по меньшей мере одним нанесенным на слой основы (3) промежуточным слоем (2, 5) на базе пенополиуретана с по меньшей мере частично открытой структурой пор, а также одним лицевым слоем (1) на базе полиуретана, нанесенным по всей поверхности на по меньшей мере один промежуточный слой (2, 5), отличающаяся тем, что содержащий микропоры лицевой слой (1) сформирован из высушенной в отсутствие пленкообразования водной алифатической полиуретановой дисперсии.
27. Многослойная газопроницаемая искусственная кожа по п.26, отличающаяся тем, что лицевой слой (1) содержит микропоры диаметром от 10 до 70 мкм.
28. Многослойная газопроницаемая искусственная кожа по п.26, отличающаяся тем, что толщина лицевого слоя (1) составляет от 5 до 150 мкм.
2
2
29. Многослойная газопроницаемая искусственная кожа по п.26, отличающаяся тем, что масса нанесенного лицевого слоя в сухом состоянии составляет от 10 до 50 г/м, предпочтительно от 30 до 40 г/м.
30. Многослойная газопроницаемая искусственная кожа по п.26, отличающаяся тем, что предусмотрен промежуточный слой (2) из пенопласта толщиной от 200 до 1000 мкм, масса которого составляет от 200 до 700 г/л, предпочтительно от 300 до 600 г/л, более предпочтительно от 400 до 500 г/л.
31. Многослойная газопроницаемая искусственная кожа по п.26, отличающаяся тем, что предусмотрены два следующих один за другим промежуточных слоя (2, 5) толщиной от 200 до 800 мкм, прилегающих к лицевому слою (1), соответственно промежуточному слою (5).
32. Многослойная газопроницаемая искусственная кожа по п.31, отличающаяся тем, что масса нанесенного на лицевой слой первого промежуточного слоя (5) из пенопласта составляет от 300 до 700 г/л, предпочтительно от 400 до 600 г/л, а второго промежуточного слоя (2) из пенопласта от 200 до 600 г/л, предпочтительно от 300 до 500 г/л.
33. Многослойная газопроницаемая искусственная кожа по п.26, отличающаяся тем, что средний размер пор промежуточных слоев (2, 5) составляет от 100 до 200 мкм.
34. Многослойная газопроницаемая искусственная кожа по п.26, отличающаяся тем, что по меньшей мере один промежуточный слой (2, 5) и/или лицевой слой (1) сшит путем добавления изоцианата или меламина и/или содержит функциональные наполнители.
35. Многослойная газопроницаемая искусственная кожа по п.26, отличающаяся тем, что на сторону лицевого слоя (1), более удаленную от по меньшей мере одного промежуточного слоя (2, 5), нанесен лаковый слой (4).
36. Многослойная газопроницаемая искусственная кожа по п.26, отличающаяся тем, что поверхность лицевого слоя (1) подвергнута тиснению.
37. Многослойная газопроницаемая искусственная кожа по п.36, отличающаяся тем, что использован профиль тиснения с острыми кромками.
38. Многослойная газопроницаемая искусственная кожа по п.26, отличающаяся тем, что в качестве слоя основы (3) использован препрег, ткань, трикотаж, нетканый материал или их комбинации с пропиткой или без пропитки полиуретаном.
39. Многослойная газопроницаемая искусственная кожа по одному из пп.26-38, отличающаяся тем, что слой основы (3) находится в промежуточном слое (2) по меньшей мере в частично залитом состоянии.